(57)【要約】【課題】蛍光ランプ用蛍光混合物、表示装置用蛍光ランプ、これを有するバックライトアセンブリ及び表示装置を提供する。【解決手段】本発明の蛍光ランプは、ランプ本体、蛍光層、及び放電電極を備える。ランプ本体は、紫外線の生成される放電空間が内部に形成される。蛍光層は、ランプ本体の内壁に形成されて紫外線を可視光線に変換する。放電電極は、ランプ本体の端部に配置されて放電空間に電圧を印加する。可視光線のスペクトラムは５４５ｎｍの波長における強度（Ｉｎｔｅｎｓｉｔｙ）と５１６ｎｍの波長における強度とが１．３２：１〜１．７１：１の割合を有する。よって、色再現性及び輝度が向上する。【選択図】図１
2009161731.tif 000002
【特許請求の範囲】
【請求項１】
（Ｓｒ、Ｃａ、Ｂａ、Ｍｇ）５（ＰＯ４）３Ｃｌ：Ｅｕ２＋（ＳＣＡ）と、
Ｙ２Ｏ３：Ｅｕ３＋（ＹＯＸ）と、
（Ｃｅ、Ｍｇ、Ｚｎ）Ａｌ１１Ｏ１９：Ｍｎ２＋（ＣＭＺ）と、を含むことを特徴とする蛍光混合物。
【請求項２】
前記ＳＣＡの含量が４５〜５０重量％存在し、前記ＹＯＸの含量が２９〜３３重量％存在し、前記ＣＭＺの含量が２０〜２６重量％存在することを特徴とする請求項１に記載の蛍光混合物。
【請求項３】
紫外線の生成される放電空間が内部に形成されるランプ本体と、
（Ｓｒ、Ｃａ、Ｂａ、Ｍｇ）５（ＰＯ４）３Ｃｌ：Ｅｕ２＋（ＳＣＡ）、Ｙ２Ｏ３：Ｅｕ３＋（ＹＯＸ）、及び（Ｃｅ、Ｍｇ、Ｚｎ）Ａｌ１１Ｏ１９：Ｍｎ２＋（ＣＭＺ）を含む蛍光混合物を有し、前記ランプ本体の内壁に形成されて前記紫外線を可視光線に変換する蛍光層と、
前記ランプ本体の端部に配置されて前記放電空間に電圧を印加する放電電極と、を備えることを特徴とする蛍光ランプ。
【請求項４】
前記可視光線のスペクトラムは、４４５ｎｍの波長における強度（Ｉｎｔｅｎｓｉｔｙ）と５１７ｎｍの波長における強度とが１：０．４０〜１：０．５０の割合を有することを特徴とする請求項３に記載の蛍光ランプ。
【請求項５】
前記可視光線のスペクトラムは、４４５ｎｍの波長における強度と６１２ｎｍの波長における強度とが１：１．５０〜１：１．６０の割合を有することを特徴とする請求項４に記載の蛍光ランプ。
【請求項６】
前記可視光線のスペクトラムは、４４５ｎｍ波長における強度と、５１７ｎｍの波長における強度と、６１２ｎｍの波長における強度とが１：０．４６：１．５５の割合を有することを特徴とする請求項５に記載の蛍光ランプ。
【請求項７】
紫外線の生成される放電空間が内部に形成されるランプ本体と、
前記ランプ本体の内壁に形成されて前記紫外線を可視光線に変換する蛍光層と、
前記ランプ本体の端部に配置されて前記放電空間に電圧を印加する放電電極と、を備え、
前記可視光線のスペクトラムは、５４５ｎｍの波長における強度と５１６ｎｍの波長における強度とが１．３２：１〜１．７１：１の割合を有することを特徴とする蛍光ランプ。
【請求項８】
前記スペクトラムは、５４５ｎｍの波長における強度と５１６ｎｍの波長における強度とが１．３２：１〜１．５３：１の割合を有することを特徴とする請求項７に記載の蛍光ランプ。
【請求項９】
前記スペクトラムは、５１６ｎｍの波長における強度と５７９ｎｍの波長における強度とが１：０．２５〜１：０．２７の割合を有することを特徴とする請求項７に記載の蛍光ランプ。
【請求項１０】
前記スペクトラムは、５４５ｎｍの波長における強度、５１６ｎｍの波長における強度、及び５７９ｎｍの波長における強度が１．５３：１：０．２６の割合を有することを特徴とする請求項９に記載の蛍光ランプ。
【請求項１１】
前記蛍光層は、６５〜８５重量％存在するメイン緑色蛍光物質、該メイン緑色蛍光物質より色再現性は低いが輝度は高い光を生成する１０〜２０重量％存在する第１補助緑色蛍光物質、及び該メイン緑色蛍光物質より色再現性は高いが輝度は低い光を生成する５〜１５重量％存在する第２補助緑色蛍光物質、を含む緑色蛍光混合物を有することを特徴とする請求項７に記載の蛍光ランプ。
【請求項１２】
前記メイン緑色蛍光物質はＢａＭｇＡｌ１０Ｏ１７：Ｅｕ２＋、Ｍｎ２＋を含み、前記第１補助緑色蛍光物質はＬａＰＯ４：Ｃｅ３＋、Ｔｂ３＋を含み、前記第２補助緑色蛍光物質は（Ｃｅ、Ｍｇ、Ｚｎ）Ａｌ１１Ｏ１９：Ｍｎ２＋又はＢａＭｇＡｌ１４Ｏ２３：Ｍｎ２＋を含むことを特徴とする請求項１１に蛍光ランプ。
【請求項１３】
前記第２補助緑色蛍光物質は、（Ｃｅ、Ｍｇ、Ｚｎ）Ａｌ１１Ｏ１９：Ｍｎ２＋を含むことを特徴とする請求項１２に記載の蛍光ランプ。
【請求項１４】
前記メイン緑色蛍光物質は７５重量％存在し、前記第１補助緑色蛍光物質は１５重量％存在し、前記第２補助緑色蛍光物質は１０重量％存在することを特徴とする請求項１１に記載の蛍光ランプ。
【請求項１５】
前記蛍光層は、Ｙ２Ｏ３：Ｅｕ３＋、Ｙ（Ｐ，Ｖ）Ｏ４：Ｅｕ３＋、３．５ＭｇＯ・０．５ＭｇＦ２・ＧｅＯ２：Ｍｎ４＋、（Ｙ、Ｇｄ）ＢＯ３：Ｅｕ３＋、ＹＶＯ４：Ｅｕ３＋、（Ｃｅ、Ｇｄ）ＭｇＢ５Ｏ１０：Ｍｎ２＋、及びＹ２Ｏ２Ｓ：Ｅｕ３＋からなる群から選択された一種類の赤色蛍光物質を更に含むことを特徴とする請求項１１に記載の蛍光ランプ。
【請求項１６】
前記蛍光層は、Ｓｒ５（ＰＯ４）３Ｃｌ：Ｅｕ２＋、ＢａＭｇＡｌ１０Ｏ１７：Ｅｕ２＋、ＳＲ２Ａｌ６Ｏ１１：Ｅｕ２＋、ＢａＡｌ８Ｏ１３：Ｅｕ２＋、ＣａＭｇＳｉ２Ｏ６：Ｅｕ２＋、（Ｓｒ、Ｃａ、Ｂａ、Ｍｇ）５（ＰＯ４）３Ｃｌ：Ｅｕ２＋、及びＳｒ４Ａｌ１４Ｏ２５：Ｅｕ２＋からなる群より選択された一種類の青色蛍光物質を更に含むことを特徴とする請求項１１に記載の蛍光ランプ。
【請求項１７】
紫外線の生成される放電空間が内部に形成されるランプ本体、該ランプ本体の内壁に形成されて前記紫外線を５１６ｎｍの波長における強度（Ｉｎｔｅｎｓｉｔｙ）と５７９ｎｍの波長における強度とが１：０．２５〜１：０．２７の割合を有するスペクトラムの可視光線に変換させる蛍光層、及び該ランプ本体の端部に配置されて前記放電空間に電圧を印加する放電電極、を有する蛍光ランプと、
前記蛍光ランプに隣接するように配置されて前記可視光線の光学特性を向上させる光学部材と、
前記蛍光ランプ及び前記光学部材を収納する収納容器と、を備えることを特徴とするバックライトアセンブリ。
【請求項１８】
前記スペクトラムは、５４５ｎｍの波長における強度と５１６ｎｍの波長における強度とが１．３２：１〜１．７１：１の割合を有することを特徴とする請求項１７に記載のバックライトアセンブリ。
【請求項１９】
紫外線の生成される放電空間が内部に形成されるランプ本体、該ランプ本体の内壁に形成されて前記紫外線を５４５ｎｍの波長における強度（Ｉｎｔｅｎｓｉｔｙ）と５１６ｎｍの波長における強度とが１．３２：１〜１．７１：１の割合を有するスペクトラムの可視光線に変換させる蛍光層、及び該ランプ本体の端部に配置されて前記放電空間に電圧を印加する放電電極、を有する蛍光ランプと、
前記蛍光ランプに隣接するように配置されて前記可視光線の光学特性を向上させる光学部材と、
前記蛍光ランプ及び前記光学部材を収納する収納容器と、
前記光学部材上に配置されて前記光学部材を通過した光を用いて画像を表示する表示パネルと、を備えることを特徴とする表示装置。
【請求項２０】
前記スペクトラムは、５４５ｎｍの波長における強度、５１６ｎｍの波長における強度、及び５７９ｎｍの波長における強度が１．３２：１：０．２５〜１．５３：１：０．２６の割合を有することを特徴とする請求項１９に記載の表示装置。
【請求項２１】
紫外線の生成される放電空間が内部に形成されるランプ本体、４５〜５０重量％の（Ｓｒ、Ｃａ、Ｂａ、Ｍｇ）５（ＰＯ４）３Ｃｌ：Ｅｕ２＋（ＳＣＡ）、２９〜３３重量％のＹ２Ｏ３：Ｅｕ３＋（ＹＯＸ）、及び２０〜２６重量％の（Ｃｅ、Ｍｇ、Ｚｎ）Ａｌ１１Ｏ１９：Ｍｎ２＋（ＣＭＺ）を含む蛍光混合物を有し、前記ランプ本体の内壁に形成されて前記紫外線を可視光線に変換する蛍光層、及び前記ランプ本体の端部に配置されて前記放電空間に電圧を印加する放電電極を含む蛍光ランプと、
前記蛍光ランプ上に配置されて前記蛍光ランプで生成された可視光線の光学特性を向上させる光学部材と、
前記光学部材上に配置されて前記光学部材から提供された光を透過する複数個のカラーフィルタを含んで画像を表示する表示パネルと、を備えることを特徴とする表示装置。
【請求項２２】
前記可視光線のスペクトラムは、４４５ｎｍの波長における強度と、５１７ｎｍの波長における強度と、６１２ｎｍの波長における強度とが１：０．４６：１．５５の割合を有することを特徴とする請求項２１に記載の表示装置。
【請求項２３】
前記複数個のカラーフィルタは、赤色光を生成する赤色カラーフィルタ、緑色光を生成する緑色カラーフィルタ、及び青色光を生成する青色カラーフィルタ、を含むことを特徴とする請求項２１に記載の表示装置。
【請求項２４】
前記青色カラーフィルタを通過した前記青色光の４４５ｎｍの波長における強度と５１３ｎｍの波長における強度とが１：０．１３〜１：０．１４の割合を有することを特徴とする請求項２３に記載の表示装置。
【請求項２５】
前記緑色光の色座標がＣＩＥ１９３１表色系を基準として（０．２３、０．６７）〜（０．２４、０．６８）であることを特徴とする請求項２３に記載の表示装置。
【発明の詳細な説明】
【技術分野】
【０００１】
本発明は、蛍光ランプ用蛍光混合物、表示装置用蛍光ランプ、これを有するバックライトアセンブリ及び表示装置に係り、より詳細には蛍光ランプ用蛍光混合物、輝度及び色再現性を向上させた表示装置用蛍光ランプ、これを有するバックライトアセンブリ及び表示装置に関する。
【背景技術】
【０００２】
液晶表示装置は、薄い厚さ、軽い重さ、低い駆動電圧、低い消費電力などの多様な特徴を有しているため、多様な分野において広く用いられている。
【０００３】
液晶表示装置は、それ自体で光を生成しない受光（Ｐａｓｓｉｖｅ  ｔｙｐｅ）素子である液晶表示パネルを含み、この液晶表示パネルに光を提供するバックライトアセンブリが要求される。
【０００４】
バックライトアセンブリは冷陰極線管蛍光ランプ（Ｃｏｌｄ  Ｃａｔｈｏｄｅ  Ｆｌｕｏｒｅｓｃｅｎｔ  Ｌａｍｐ：ＣＣＦＬ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）、平板蛍光ランプ（Ｆｌａｔ  Ｆｌｕｏｒｅｓｃｅｎｔ  Ｌａｍｐ）、発光ダイオード（Ｌｉｇｈｔ  Ｅｍｉｔｔｉｎｇ  Ｄｉｏｄｅ：ＬＥＤ）などの光源を含む。蛍光ランプは、低い価額、長い寿命、少ない発熱量などの特徴を有し、多様な大きさを有する液晶表示装置に広く用いられている。
【０００５】
蛍光ランプは、電極、放電ガスの充填された放電空間、蛍光層などを含む。電極に放電電圧が印加されると、放電空間内の放電ガスが励起子を生成する。励起子によって生成された紫外線が蛍光層に入射すると、蛍光層から可視光線が放射される。
【０００６】
蛍光層は、蛍光物質を含む。蛍光物質の種類によって可視光線の輝度、色相、色再現性などが変わる。色再現性は、液晶表示装置の色表現能力を示す基準に、ＣＩＥ１９７６表色系、ＮＴＳＣ表色系などの色表現基準を対比した液晶表示装置の色表現能力が百分率で表示される。しかし、蛍光層が色再現性の高い蛍光物質を含む場合、可視光線の輝度が低下する。反面、蛍光層が輝度の高い蛍光物質を含む場合、可視光線の色再現性が低下する。
【０００７】
可視光線は、赤色、緑色、及び青色を含み、赤色、緑色、及び青色のうち、一色の輝度及び色再現性の高い蛍光物質は残りの色の輝度又は色再現性を低下させるおそれがある。特に、従来の緑色蛍光体で生成される光の波長が不均一であるため、青色波長の光を攪乱させる問題が発生する。
【発明の開示】
【発明が解決しようとする課題】
【０００８】
そこで、本発明は、上記従来の問題点に鑑みてなされたものであって、本発明の目的は輝度及び色再現性を最適化した蛍光ランプ用蛍光混合物を提供することにある。
また、本発明は、輝度及び色再現性を向上させた表示装置用蛍光ランプを提供することにある。
また、本発明の目的は、この蛍光ランプを有するバックライトアセンブリを提供することにある。
更に、本発明の目的は、この蛍光ランプを有する表示装置を提供することにある。
【課題を解決するための手段】
【０００９】
上記目的を達成するためになされた本発明の一特徴による蛍光混合物は、４５〜５０重量％の（Ｓｒ、Ｃａ、Ｂａ、Ｍｇ）５（ＰＯ４）３Ｃｌ：Ｅｕ２＋（ＳＣＡ）と、２９〜３３重量％のＹ２Ｏ３：Ｅｕ３＋（ＹＯＸ）と、２０〜２６重量％の（Ｃｅ、Ｍｇ、Ｚｎ）Ａｌ１１Ｏ１９：Ｍｎ２＋（ＣＭＺ）と、を含む。
【００１０】
上記目的を達成するためになされた本発明の一特徴による蛍光ランプは、ランプ本体、蛍光層、及び放電電極を備える。前記ランプ本体は紫外線の生成される放電空間が内部に形成される。前記蛍光層は、（Ｓｒ、Ｃａ、Ｂａ、Ｍｇ）５（ＰＯ４）３Ｃｌ：Ｅｕ２＋（ＳＣＡ）、Ｙ２Ｏ３：Ｅｕ３＋（ＹＯＸ）、及び（Ｃｅ、Ｍｇ、Ｚｎ）Ａｌ１１Ｏ１９：Ｍｎ２＋（ＣＭＺ）を含む蛍光混合物を有し、前記ランプ本体の内壁に形成されて前記紫外線を可視光線に変換する。前記放電電極は前記ランプ本体の端部に配置されて前記放電空間に電圧を印加する。
【００１１】
前記可視光線のスペクトラムは、４４５ｎｍの波長における強度（Ｉｎｔｅｎｓｉｔｙ）と５１７ｎｍの波長における強度とが１：０．４０〜１：０．５０の割合を有することができる。前記可視光線のスペクトラムは、４４５ｎｍの波長における強度と６１２ｎｍの波長における強度とが１：１．５０〜１：１．６０の割合を有することができる。望ましくは、前記可視光線のスペクトラムは、４４５ｎｍ波長における強度と、５１７ｎｍの波長における強度と、６１２ｎｍにおける波長における強度とが１：０．４６：１．５５の割合を有することができる。
【００１２】
前記蛍光混合物は、４５〜５０重量％ＳＣＡと、２９〜３３重量％のＹＯＸと、２０〜２６重量％のＣＭＺとを含むことができる。前記蛍光混合物は、４７重量％のＳＣＡと、３１重量％のＣＭＺとを含むことができる。
【００１３】
上記目的を達成するためになされた本発明の他の特徴による蛍光ランプは、ランプ本体、蛍光層、及び放電電極を備える。前記ランプ本体は紫外線の生成される放電空間が内部に形成される。前記蛍光層は前記ランプ本体の内壁に形成されて前記紫外線を可視光線に変換する。前記放電電極は前記ランプ本体の端部に配置されて前記放電空間に電圧を印加する。前記可視光線のスペクトラムは５４５ｎｍの波長における強度と５１６ｎｍの波長における強度とが１．３２：１〜１．７１：１の割合を有する。
【００１４】
前記スペクトラムは、５４５ｎｍの波長における強度と５１６ｎｍの波長における強度とが１．３２：１〜１．５３：１の割合を有することができる。前記スペクトラムは、５１６ｎｍの波長における強度と５７９ｎｍの波長における強度とが１：０．２５〜１：０．２７の割合を有することができる。
【００１５】
前記蛍光層は、６５〜８５重量％存在するメイン緑色蛍光物質、該メイン緑色蛍光物質より色再現性は低いが輝度は高い光を生成する１０〜２０重量％存在する第１補助緑色蛍光物質、及び該メイン緑色蛍光物質より色再現性は高いが輝度は低い光を生成する５〜１５重量％存在する第２補助緑色蛍光物質、を含む緑色蛍光混合物を有することができる。  
【００１６】
前記メイン緑色蛍光物質はＢａＭｇＡｌ１０Ｏ１７：Ｅｕ２＋、Ｍｎ２＋を含み、前記第１補助緑色蛍光物質はＬａＰＯ４：Ｃｅ３＋、Ｔｂ３＋を含むことができる。前記第２補助緑色蛍光物質は（Ｃｅ、Ｍｇ、Ｚｎ）Ａｌ１１Ｏ１９：Ｍｎ２＋又はＢａＭｇＡｌ１４Ｏ２３：Ｍｎ２＋を含むことができる。例えば、前記第２補助緑色蛍光物質は（Ｃｅ、Ｍｇ、Ｚｎ）Ａｌ１１Ｏ１９：Ｍｎ２＋を含むことができる。
【００１７】
前記メイン緑色蛍光物質は７５重量％存在し、前記第１補助緑色蛍光物質は１５重量％存在し、前記第２補助緑色蛍光物質は１０重量％存在することが可能である。
【００１８】
前記蛍光層は、Ｙ２Ｏ３：Ｅｕ３＋、Ｙ（Ｐ，Ｖ）Ｏ４：Ｅｕ３＋、３．５ＭｇＯ・０．５ＭｇＦ２・ＧｅＯ２：Ｍｎ４＋、（Ｙ、Ｇｄ）ＢＯ３：Ｅｕ３＋、ＹＶＯ４：Ｅｕ３＋、（Ｃｅ、Ｇｄ）ＭｇＢ５Ｏ１０：Ｍｎ２＋、及びＹ２Ｏ２Ｓ：Ｅｕ３＋からなる群から選択された一種類の赤色蛍光物質を更に含むことができる。
【００１９】
前記蛍光層は、Ｓｒ５（ＰＯ４）３Ｃｌ：Ｅｕ２＋、ＢａＭｇＡｌ１０Ｏ１７：Ｅｕ２＋、ＳＲ２Ａｌ６Ｏ１１：Ｅｕ２＋、ＢａＡｌ８Ｏ１３：Ｅｕ２＋、ＣａＭｇＳｉ２Ｏ６：Ｅｕ２＋、（Ｓｒ、Ｃａ、Ｂａ、Ｍｇ）５（ＰＯ４）３Ｃｌ：Ｅｕ２＋、及びＳｒ４Ａｌ１４Ｏ２５：Ｅｕ２＋からなる群より選択された一種類の青色蛍光物質を更に含むことができる。
【００２０】
上記目的を達成するためになされた本発明の一特徴によるバックライトアセンブリは、蛍光ランプ、光学部材、及び収納容器を備える。前記蛍光ランプは、ランプ本体、蛍光層、及び放電電極を有する。前記ランプ本体は内部に紫外線が生成される放電空間が形成される。前記蛍光層は前記ランプ本体の内壁に形成されて前記紫外線を５１６ｎｍの波長における強度（Ｉｎｔｅｎｓｉｔｙ）と５７９ｎｍの波長における強度とが１：０．２５〜１：０．２７の割合を有するスペクトラムの可視光線に変換させる。前記放電電極は、前記ランプ本体の端部に配置されて前記放電空間に電圧を印加する。前記光学部材は、前記蛍光ランプに隣接するように配置されて前記可視光線の光学特性を向上させる。前記収納容器は、前記蛍光ランプ及び前記光学部材を収納する。
【００２１】
上記目的を達成するためになされた本発明の一特徴による表示装置は、蛍光ランプ、光学部材、収納容器、及び表示パネルを備える。前記蛍光ランプは、ランプ本体、蛍光層、及び放電電極を有する。前記ランプ本体は内部に紫外線が生成される放電空間が形成される。前記蛍光層は前記ランプ本体の内壁に形成されて前記紫外線を５４５ｎｍの波長における強度と５１６ｎｍの波長における強度とが１．３２：１〜１．７１：１の割合を有するスペクトラムの可視光線に変換させる。
【００２２】
上記目的を達成するためになされた本発明の他の特徴による表示装置は、蛍光ランプ、光学部材、及び表示パネルを備える。前記蛍光ランプは、４５〜５０重量％の（Ｓｒ、Ｃａ、Ｂａ、Ｍｇ）５（ＰＯ４）３Ｃｌ：Ｅｕ２＋（ＳＣＡ）、２９〜３３重量％のＹ２Ｏ３：Ｅｕ３＋（ＹＯＸ）、及び２０〜２６重量％の（Ｃｅ、Ｍｇ、Ｚｎ）Ａｌ１１Ｏ１９：Ｍｎ２＋（ＣＭＺ）を含む蛍光混合物を有し、前記ランプ本体の内壁に形成されて前記紫外線を可視光線に変換する蛍光層、及び前記ランプ本体の端部に配置されて前記放電空間に電圧を印加する放電電極を含む。前記光学部材は前記蛍光ランプ上に配置されて前記蛍光ランプで生成された可視光線の光学特性を向上させる。前記表示パネルは前前記光学部材上に配置されて前記光学部材から提供された光を透過する複数個のカラーフィルタを含んで画像を表示する。
【００２３】
前記複数個のカラーフィルタは、赤色光を生成する赤色カラーフィルタ、緑色光を生成する緑色カラーフィルタ、及び青色光を生成する青色カラーフィルタを含むことができる。
【００２４】
前記青色カラーフィルタを通過した前記青色光の４４５ｎｍの波長における強度と５１３ｎｍの波長における強度とが１：０．１３〜１：０．１４の割合を有することができる。前記緑色光の色座標がＣＩＥ１９３１表色系を基準として（０．２３、０．６７）〜（０．２４、０．６８）であり得る。前記赤色光、前記緑色光、及び前記青色光を混合して生成された白色光の色座標がＣＩＥ１９３１表色系を基準に（０．２９、０．２９）〜（０．３０、０．３０）であってもよい。
【００２５】
前記表示パネルは、アレイ基板、前記アレイ基板に向い合う対向基板及び前記アレイ基板と前記対向基板との間に介在される液晶層を含むことができる。
【００２６】
前記蛍光ランプは、冷陰極線管蛍光ランプ、外部電極蛍光ランプ、平板蛍光ランプなどを含む。
【発明の効果】
【００２７】
このような、本発明の蛍光ランプ用蛍光混合物、表示装置用蛍光ランプ、これを有するバックライトアセンブリ及び表示装置によれば、緑色光が赤色光又は青色光に比べて輝度の主要成分となる蛍光ランプが、メイン緑色蛍光物質、第１補助緑色蛍光物質、及び第２補助緑色蛍光物質を含む蛍光層を具備することで、色再現性が減少することなく輝度を向上させることができる。また、メイン緑色蛍光物質、第１補助緑色蛍光物質、及び第２補助緑色蛍光物質の割合を調節して、緑色光の色再現性及び輝度を最適化させることができる。
【００２８】
更に、緑色蛍光混合物によって生成された光の一部が青色波長を有することを防止して、青色光の色再現性を低下させない。
【００２９】
また、緑色蛍光物質としてＣＭＺを用いることで、緑色を生成する蛍光体の色純度が向上する。
【００３０】
また、波長領域の類似な緑色光と青色光、又は赤色光と緑色光の間の攪乱が減少し、赤色光、緑色光、及び青色光の色純度も向上する。よって、表示装置の色再現性及び画質が向上する。
【発明を実施するための最良の形態】
【００３１】
以下、本発明の蛍光ランプ用蛍光混合物、表示装置用蛍光ランプ、これを有するバックライトアセンブリ及び表示装置を実施するための最良の形態の具体例を、図面を参照しながらより詳細に説明する。
【００３２】
＜表示装置用緑色蛍光混合物＞
緑色蛍光混合物は、６５〜８５重量％のメイン緑色蛍光物質、メイン緑色蛍光物質より色再現性は低いが輝度は高い光を生成する１０〜２０重量％の第１補助緑色蛍光物質、及びメイン緑色蛍光物質より色再現性は高いが輝度は低い光を生成する５〜１５重量％の第２補助緑色蛍光物質を含む。
【００３３】
メイン緑色蛍光物質の割合が６５重量％以下であり、第１補助緑色蛍光物質の割合が２０重量％以上である場合、緑色光の色再現性が低下する。メイン緑色蛍光物質の割合が８５重量％であり、第１緑色蛍光物質の割合が１０重量％以下である場合、緑色光の輝度が減少する。
【００３４】
第２緑色蛍光物質の割合が５重量％以下である場合、緑色光の色再現性が低下する。第２緑色蛍光物質の割合が１５重量％以上である場合、緑色光の輝度が低下する。
【００３５】
本実施例で、メイン緑色蛍光物質は、ＢａＭｇＡｌ１０Ｏ１７：Ｅｕ２＋、Ｍｎ２＋（ＢＡＭ：Ｍｎ）を含み、第２補助緑色蛍光物質は（Ｃｅ、Ｍｇ、Ｚｎ）Ａｌ１１Ｏ１９：Ｍｎ２＋（ＣＭＺ）を含み、第１補助緑色蛍光物質はＬａＰＯ４：Ｃｅ３＋、Ｔｂ３＋（ＬＡＰ）を含む。例えば、メイン緑色蛍光物質は、７５重量％であり、第２補助緑色蛍光物質は１０重量％であり、第１補助緑色蛍光物質は、１５重量％であってもよい。
【００３６】
ここで、メイン緑色蛍光物質が（Ｂａ、Ｓｒ）ＭｇＡｌ１０Ｏ１７：Ｅｕ２＋、Ｍｎ２＋又はＢａＭｇＡｌ１４Ｏ２３：Ｍｎ２＋を含んでもよい。また、緑色蛍光混合物がＣｅＭｇＡｌ１１Ｏ１５：Ｔｂ３＋（ＣＡＴ）、（Ｃｅ、Ｇｄ）ＭｇＢ５Ｏ１０：Ｔｂ３＋（ＣＢＴ）、（Ｙ、Ｇｄ）ＢＯ３：Ｔｂ３＋（ＹＢＴ）などを更に含んでもよい。
【００３７】
本実施例で、メイン緑色蛍光物質、第１補助緑色蛍光物質及び第２補助蛍光物質がそれぞれＢＡＭ：Ｍｎ、ＬＡＰ及びＣＭＺを含んでいる。ここで、メイン緑色蛍光物質、第１補助緑色蛍光物質が（Ｂａ、Ｓｒ）ＭｇＡｌ１０Ｏ１７：Ｅｕ２＋、Ｍｎ２＋を含み、第１補助緑色蛍光物質がＣＡＴ、ＹＢＴなどを含み、第２補助緑色蛍光物質がＢａＭｇＡｌ１４Ｏ２３：Ｍｎ２＋を含んでもよい。
【００３８】
表１は、緑色蛍光混合物に用いることができる緑色蛍光物質の特性を示す。
【００３９】
【表１】
2009161731.tif 000003
【００４０】
表１を参照すると、ＢＡＭ：Ｍｎに紫外線が照射される場合に発生する緑色光の最大波長は５１５ｎｍであり、輝度は優秀であるが、色再現性、及び寿命は普通である。ＣＭＺに紫外線が照射される場合に発生する緑色光の最大波長は５１８ｎｍであり、色再現性は優秀であるが輝度及び寿命は普通である。ＬＡＰに照射される場合に発生する緑色光の最大波長は５４５ｎｍであり、輝度及び寿命は優秀であるが色再現性は不良である。ＣＡＴに紫外線が照射される場合に発生する緑色光の最大波長は５４５ｎｍであり、輝度及び寿命は優秀であるが、色再現性は不良である。ＣＢＴに紫外線が照射される場合に発生する緑色光の最大波長は５４５ｎｍであり、輝度及び寿命は優秀であるが、色再現性は不良である。ＹＢＴに紫外線が照射される場合に発生する緑色光の最大波長は５４５ｎｍであり、輝度及び寿命は優秀であるが、色再現性は不良である。（Ｂａ、Ｓｒ）ＭｇＡｌ１０Ｏ１７：Ｅｕ２＋、Ｍｎ２＋に紫外線が照射される場合に発生する緑色光の最大波長は５１５ｎｍであり、輝度は優秀であるが色再現性及び寿命は普通である。ＢａＭｇＡｌ１４Ｏ２３：Ｍｎ２＋に紫外線が照射される場合に発生する緑色光の最大波長は５１８ｎｍであり、色再現性は優秀であるが、寿命は普通であり、輝度は不良である。
【００４１】
各緑色蛍光物質を含む冷陰極線管蛍光ランプの色再現性は輝度と互いに相反する様相を示す。即ち、色再現性の優秀な緑色蛍光物質は輝度が不良であるか普通であり、輝度の優秀な緑色蛍光物質は色再現性が不良であるか普通である。
【００４２】
＜表示装置用緑色蛍光混合物の製造方法＞
表示装置用緑色蛍光混合物の製造方法において、６５〜８５重量％のメイン緑色蛍光物質、メイン緑色蛍光物質より色再現性は低いが輝度は高い光を生成する１０〜２０重量％の第１補助緑色蛍光物質及びメイン緑色蛍光物質より色再現性は高いが輝度は低い光を生成する５〜１５重量％の第２補助緑色蛍光物質を均一に混合して緑色蛍光混合物を製造する。
【００４３】
メイン緑色蛍光物質、第１補助緑色蛍光物質及び第２補助緑色蛍光物質は、攪拌機、循環装置などを用いて混合することができる。
【００４４】
＜表示装置用蛍光混合物＞
本発明による蛍光混合物は、赤色蛍光物質、青色蛍光物質、及び緑色蛍光物質を含む。
【００４５】
青色蛍光物質の例としては（Ｓｒ、Ｃａ、Ｂａ、Ｍｇ）５（ＰＯ４）３Ｃｌ：Ｅｕ２＋（ＳＣＡ）を挙げることができる。
【００４６】
ＳＣＡの割合が４５重量％以下である場合、青色光の輝度が減少して色再現性が低下するため、望ましくない。また、ＳＣＡの割合が５０重量％以上である場合、青色光の輝度は増加するが波長の光が攪乱されて色再現性が低下するため望ましくない。よって、本発明による蛍光混合物中の青色蛍光物質の含量は４５〜５０重量％、望ましくは４７〜５０重量％、更に望ましくは４７重量％である。
【００４７】
赤色蛍光物質の例としては、Ｙ２Ｏ３：Ｅｕ３＋（ＹＯＸ）を挙げることができる。
ＹＯＸの割合が２９重量％以下である場合、赤色光の輝度が減少して色再現性が低下して望ましくない。また、ＹＯＸの割合が３３重量％以上である場合、赤色光の輝度は増加するが青色及び緑色光の輝度が低下して色再現性が低下するため望ましくない。よって、本発明による蛍光混合物中の赤色蛍光物質の含量は２９〜３３重量％、望ましくは３０〜３３重量％、更に望ましくは３１重量％である。
【００４８】
緑色蛍光物質の例としては、（Ｃｅ、Ｍｇ、Ｚｎ）Ａｌ１１Ｏ１９：Ｍｎ２＋を挙げることができる。
【００４９】
ＣＭＺの割合が２０重量％以下である場合、緑色光の輝度が減少して色再現性が低下して望ましくない。また、ＣＭＺの割合が２６重量％以上である場合、緑色光の輝度は増加するが赤色波長の光が攪乱されて色再現性が低下するため望ましくない。よって、本発明による蛍光混合物中の緑色蛍光物質の含量は２０〜２６重量％、望ましくは２０〜２５重量％、更に望ましくは２２重量％である。
【００５０】
蛍光混合物の製造方法において、４５〜５０重量％のＳＣＡと、２９〜３３重量％のＹＯＸと、２０〜２６重量％のＣＭＺを準備して、攪拌機、循環装置などを用いて混合して形成することができる。
【００５１】
＜表示装置＞
図１は、本発明の一実施例による表示装置を示す分解斜視図である。
【００５２】
図１を参照すると、表示装置は、バックライトアセンブリ８００、モールドフレーム５００、及び液晶表示パネル６００を含む。
【００５３】
バックライトアセンブリ８００は、収納容器１００、光源モジュール２００、導光板３００、反射板４００を含み、モールドフレーム５００に形成された開口を通じて液晶表示パネル６００に光を提供する。
【００５４】
収納容器１００は、底板１１０、及び底板１１０のエッジから突出して収納空間を形成する側壁１２０を含む。
【００５５】
光源モジュール２００は、収納容器１００の収納空間内に、側壁１２０に隣接するように収納される。
【００５６】
光源モジュール２００は、冷陰極線管蛍光ランプ２１０、ランプカバー２２０、及びランプワイヤ２３０を含む。
【００５７】
図２は、図１に示した冷陰極線管蛍光ランプ（Ｃｏｌｄ  Ｃａｔｈｏｄｅ  Ｆｌｕｏｒｅｓｃｅｎｔ  Ｌａｍｐ：ＣＣＦＬ）を示す断面図である。
【００５８】
図２を参照すると、冷陰極線管蛍光ランプ２１０は、放電電極２１１、ランプ本体２１３、蛍光層２１５、及び保護層２１７を含む。
【００５９】
本実施例で、ランプ本体２１３は、軸方向に延長されたガラス管を含み、内部に放電空間２１２を形成する。放電空間２１２内には放電ガスが充填される。例えば、放電ガスは、水銀、アルゴンなどを含む。
【００６０】
放電電極２１１は、放電空間２１２の端部に配置され、ランプ本体２１３の外部に突出する。
【００６１】
放電電極２１１に放電電圧が印加された場合、放電空間２１２内で放電が発生して放電ガスから励起子が生成される。
【００６２】
励起子によって放電空間内で紫外線が発生する。紫外線は蛍光層２１５に照射され、蛍光層２１５から可視光線が生成される。
【００６３】
本実施例で、蛍光層２１５は赤色蛍光物質、緑色蛍光混合物、及び青色蛍光物質を含む。
【００６４】
赤色蛍光物質は、ＹＯＸ、ＹＰＶ、ＭＦＧ、ＹＧＢ、ＹＶ、ＣＭＢ、ＹＯＳなどを含む。ここで、赤色蛍光物質がＹＯＸ、ＹＰＶ、ＭＦＧ、ＹＧＢ、ＹＶ、ＣＭＢ、ＹＯＳから選択された一種類のみを含むか、あるいは二種類以上の混合物を含んでもよい。
【００６５】
緑色蛍光混合物は、６５〜８５重量％のメイン緑色蛍光物質、メイン緑色蛍光物質より色再現性は低いが輝度は高い光を生成する１０〜２０重量％の第１補助緑色蛍光物質及びメイン緑色蛍光物質より色再現性は高いが輝度は低い光を生成する５〜１５重量％の第２補助緑色蛍光物質を含む。本実施例で、メイン緑色蛍光物質はＢＡＭ：Ｍｎを含み、第２補助緑色蛍光物質はＣＭＺを含み、第１補助緑色蛍光物質はＬＡＰを含む。例えば、メイン緑色蛍光物質は７５重量％であり、第２補助緑色蛍光物質は１０重量％であり、第１補助緑色蛍光物質は１５重量％であってもよい。
【００６６】
本実施例で、メイン緑色蛍光物質、第１補助緑色蛍光物質及び第２補助緑色蛍光物質がそれぞれＢＡＭ：Ｍｎ、ＬＡＰ、及びＣＭＺを含んでいる。ここで、メイン緑色蛍光物質、第１補助緑色蛍光物質及び第２補助緑色蛍光物質が多様な緑色蛍光物質を含んでもよい。例えば、メイン緑色蛍光物質が（Ｂａ、Ｓｒ）ＭｇＡｌ１０Ｏ１７：Ｅｕ２＋、Ｍｎ２＋を含み、第１補助緑色蛍光物質がＣＡＴ、ＹＢＴなどを含み、第２補助緑色蛍光物質がＢａＭｇＡｌ１４Ｏ２３：Ｍｎ２＋を含んでも良い。
【００６７】
赤色蛍光物質はＹ２Ｏ３：Ｅｕ３＋（ＹＯＸ）、Ｙ（Ｐ，Ｖ）Ｏ４：Ｅｕ３＋（ＹＰＶ）、３．５ＭｇＯ・０．５ＭｇＦ２・ＧｅＯ２：Ｍｎ４＋（ＭＦＧ）、（Ｙ、Ｇｄ）ＢＯ３：Ｅｕ３＋（ＹＧＢ）、ＹＶＯ４：Ｅｕ３＋（ＹＶ）、（Ｃｅ、Ｇｄ）ＭｇＢ５Ｏ１０：Ｍｎ２＋（ＣＭＢ）、Ｙ２Ｏ２Ｓ：Ｅｕ３＋（ＹＯＳ）などを含む。ここで、赤色蛍光物質が、ＹＯＸ、ＹＰＶ、ＭＦＧ、ＹＧＢ、ＹＶ、ＣＭＢ、ＹＯＳのうち、一種類のみを含むか、あるいは二種類以上の混合物を含んでも良い。
【００６８】
表２は、赤色蛍光物質の特性を示す。
【００６９】
【表２】
2009161731.tif 000004
【００７０】
表２を参照すると、ＹＯＸに紫外線が照射される場合に発生する赤色光の最大波長は６１３ｎｍであり、輝度及び寿命は優秀であるが色再現性は普通である。ＹＰＶに紫外線に照射される場合に発生する赤色光の最大波長は６２０ｎｍであり、色再現性は優秀であるが、輝度は普通であり、寿命が短い。ＭＦＧに紫外線が照射される場合に発生する赤色光の最大波長は６２３〜６６４ｎｍであり、色再現性は優秀であるが輝度及び寿命は不良である。ＹＧＢに紫外線が照射される場合に発生する赤色光の最大波長は６１１ｎｍであり、輝度及び寿命は優秀であるが、色再現性は普通である。ＹＶに紫外線が照射される場合に発生する赤色光の最大波長は６２０ｎｍであり、色再現性は優秀であるが、輝度は普通であり、寿命が短い。ＣＭＢに紫外線を照射する場合に発生する赤色光の最大波長は６２０ｎｍであり、色再現性は優秀であるが寿命は普通であり、輝度は不良である。ＹＯＳに紫外線に照射される場合に発生する赤色光の最大波長は６２６ｎｍであり、色再現性は優秀であるが寿命及び輝度は不良である。
【００７１】
各赤色蛍光物質を含む冷陰極線管蛍光ランプの色再現性は輝度と互いに相反する様相を示す。即ち、色再現性が優秀な赤色蛍光物質は輝度が不良であるか普通であり、輝度の優秀な赤色蛍光物質は色再現性が不良であるかあるいは普通である。
【００７２】
青色蛍光物質は、Ｓｒ５（ＰＯ４）３Ｃｌ：Ｅｕ２＋（ＳＰＥ）、ＢａＭｇＡｌ１０Ｏ１７：Ｅｕ２＋（ＢＡＭ）、ＳＲ２Ａｌ６Ｏ１１：Ｅｕ２＋（ＳＡＥ）、ＢａＡｌ８Ｏ１３：Ｅｕ２＋（ＢＡＥ）、ＣａＭｇＳｉ２Ｏ６：Ｅｕ２＋（ＣＭＳ）、（Ｓｒ、Ｃａ、Ｂａ、Ｍｇ）５（ＰＯ４）３Ｃｌ：Ｅｕ２＋（ＳＣＡ）、Ｓｒ４Ａｌ１４Ｏ２５：Ｅｕ２＋（ＳＡ）などを含む。ここで、青色蛍光物質が、ＳＰＥ、ＢＡＭ、ＳＡＥ、ＢＡＥ、ＣＭＳ、ＳＣＡ、及びＳＡのうち、一種類のみを含むか、あるいは二種類以上の混合物を含むこともできる。
【００７３】
表３は、青色蛍光物質の特性を示す。
【表３】
2009161731.tif 000005
【００７４】
表３を参照すると、ＳＰＥに紫外線が照射される場合に発生する青色光の最大波長は４４５ｎｍであり、色再現性は優秀であるが輝度及び寿命は普通である。ＢＡＭに照射される場合に発生する青色光の最大波長は４５０ｎｍであり、輝度は優秀であるが色再現性及び寿命は普通である。ＳＡＥに紫外線が照射される場合に発生する青色光の最大波長は４６０ｎｍであり、寿命は優秀であるが輝度は普通であり、色再現性は不良である。ＢＡＥに紫外線が照射される場合に発生する青色光の最大波長は４８０ｎｍであり、寿命は優秀であるが輝度は普通であり、色再現性は不良である。ＣＭＳに紫外線が照射される場合に発生する青色光の最大波長は４５０ｎｍであり、色再現性及び寿命は優秀であるが輝度は普通である。ＳＣＡに紫外線が照射される場合に発生する青色光の最大波長は４４８ｎｍであり、輝度及び色再現性は優秀であるが寿命は普通である。ＳＡに紫外線が照射される場合に発生する青色光の最大波長は４９０ｎｍであり、輝度及び寿命は優秀であり、色再現性は不良である。
【００７５】
各青色蛍光物質を含む冷陰極線蛍光ランプの色再現性は輝度と互いに相反する様相を示す。即ち、色再現性が優秀な青色蛍光物質は輝度が不良であるか普通であり、輝度が優秀な青色蛍光物質は色再現性が不良であるか普通である。
【００７６】
冷陰極線管蛍光ランプ２１０で生成された光の輝度は赤色蛍光物質によって生成された赤色光、緑色蛍光混合物によって生成された緑色光及び青色蛍光物質によって生成された青色光が混合された光によって決定される。
【００７７】
本実施例で、赤色光及び青色光の輝度特性は、緑色光より不良であるので、冷陰極線管蛍光ランプ２１０で生成された光の輝度のうち、緑色が占める割合は５０〜６０％であり、赤色光及び青色光の輝度を足したものより大きい。
【００７８】
よって、冷陰極線管蛍光ランプ２１０の輝度を向上させるには緑色光の輝度を向上させるべきである。
冷陰極線管蛍光ランプが単一の緑色蛍光物質のみを含む場合、緑色光の輝度と色再現性が互いに相反して緑色の色再現性が低下するおそれがある。
【００７９】
しかし、本実施例で、メイン緑色蛍光物質として輝度特性のよいＢＡＭ：Ｍｎを用い、第２補助緑色蛍光物質として色再現性のよいＣＭＺを用い、第１補助緑色蛍光物質として輝度特性のよいＬＰＡを用いて、冷陰極線管蛍光ランプ２１０で生成される緑色光に対する色再現性及び輝度を最適化する。
【００８０】
例えば、赤色蛍光物質、緑色蛍光混合物、及び青色蛍光物質を混合した後、ランプ本体２１３の内面にコーティングして蛍光層２１５を形成することができる。
【００８１】
保護層２１７は、蛍光層２１５上に形成され、蛍光層２１５を保護する。例えば、放電ガス中の水銀分子が蛍光層２１５上に付着されることを防止して冷陰極線管蛍光ランプ２１０の寿命を向上させる。
【００８２】
図１を再び参照すると、ランプカバー２２０は反射率の高い物質を含み、冷陰極線管蛍光ランプ２１０を囲み、冷陰極線管蛍光ランプ２１０で発生した光を導光板３００の方に反射させる。
ランプワイヤ２３０は、冷陰極線管蛍光ランプ２１０の放電電極２１１に電気的に接続されて放電電圧を伝達する。
【００８３】
本実施例で、光源モジュール２００は、導光板３００の側面上に配置される側面導光型光源モジュールを含む。ここで、光源モジュール２００が互いに平行に配列された複数個の冷陰極線管蛍光ランプを含む直下型光源モジュールを含んでも良い。
【００８４】
導光板３００は、収納容器１００の収納空間内に配置され、導光板３００の側面上に光源モジュール２００が配置される。導光板３００は、光源モジュール２００で発生した線蛍光（Ｌｉｎｅａｒ  ｌｉｇｈｔ）を面蛍光（Ｐｌａｎａｒ  ｌｉｇｈｔ）に変更して液晶表示パネル６００の方向にガイドする。
【００８５】
反射板４００は、導光板３００の下部に配置され、導光板３００の下方に漏洩する光を上方に反射させる。
モールドフレーム５００は、導光板３００のエッジ上に配置され、側壁５２０及び段差部５１０を含む。
【００８６】
液晶表示パネル６００は、モールドフレーム５００の段差部５１０上に配置され、導光板３００から出射した光を用いて画像を表示する。ここで、液晶表示パネル６００の代わりに電気泳動表示パネルを用いても良い。
【００８７】
上記のような本実施例によると、蛍光層２１５が緑色蛍光混合物を含み、冷陰極線管蛍光ランプ２１０の輝度及び色再現性が最適化されて表示装置の画質が向上する。
【００８８】
図３は、本発明の他の実施例による表示装置を示す分解斜視図である。
図３を参照すると、表示装置はバックライトアセンブリ８５０及び液晶表示パネル６００を含む。
【００８９】
バックライトアセンブリ８５０は、収納容器１００、サイドモールド４５０、及び複数個の外部電極蛍光ランプ７１０を含む。
収納容器１００は、底板１１０及び底板１１０の端部から突出して収納空間を形成する側壁１２０を含む。
【００９０】
外部電極蛍光ランプ７１０は、収納容器１００の収納空間内に互いに平行に配列される。
図４は、図３に示した外部電極蛍光ランプを示す断面図である。本実施例で、放電電極７１１を除いた残りの構成要素は、図２に示した冷陰極線管蛍光ランプと同一であるので重複する説明は省略する。
【００９１】
図４を参照すると、外部電極蛍光ランプ７１０は、放電電極７１１、ランプ本体７１３、蛍光層７１５、及び保護層７１７を含む。
放電電極７１１は、ランプ本体７１３の端部上に配置されてランプ本体７１３の外面をカバーする。
【００９２】
本実施例で、外部電極蛍光ランプ７１０は、複数個が互いに平行に配列されて直下型光源モジュールを形成する。
図３を再び参照すると、サイドモールド４５０は、収納容器１００の収納空間の両側に隣接するように配置され、外部電極蛍光ランプ７１０の端部を収納容器１００に固定する。
【００９３】
光学部材３５０は、サイドモールド４５０上に配置されて外部電極蛍光ランプ７１０で発生した光の特性を向上させる。本実施例で、光学部材３５０は、拡散板３１０及び光学シート３２０を含む。
【００９４】
拡散板３１０は、サイドモールド４５０によって支持され、外部電極蛍光ランプ７１０で発生した光を拡散させて輝度均一性を向上させる。
光学シート３２０は、拡散板３１０上に配置され、プリズムシート、拡散シートなどを含む。プリズムシートは拡散板３１０を透過した光の正面輝度を向上させる。
【００９５】
液晶表示パネル６００は、バックライトアセンブリ８５０上に配置され、アレイ基板６１０、対向基板６２０、液晶層６３０、統合印刷回路基板６４０、及び可撓性回路基板６５０を含む。
【００９６】
アレイ基板６１０と対向基板６２０との間に配置された液晶層６３０は、統合印刷回路基板６４０及び可撓性回路基板６５０を通じて印加された画像信号によって光透過度が変更される。バックライトアセンブリ８５０で生成された光は光透過度の変更された液晶層６３０を透過して画像を表示する。
【００９７】
本実施例で、表示装置は、液晶表示パネル６００をバックライトアセンブリ８５０に固定するトップシャーシ１５０を更に含むこともできる。
上記のような本実施例によると、放電電極７１１がランプ本体７１３の外部に形成され、外部電極蛍光ランプ７１０の組立性が向上する。
【００９８】
図５は、本発明の他の実施例による冷陰極線管蛍光ランプを示す。本実施例で、蛍光混合物を除いた残りの構成要素は実施例１と同一であるので重複する説明は省略する。
【００９９】
図５を参照すると、冷陰極線管蛍光ランプ４１０は、放電電極４１１、ランプ本体４１３、蛍光層４１５、及び保護層４１７を含む。
【０１００】
蛍光層４１５は蛍光混合物を含む。蛍光混合物は４５〜５０重量％の青色蛍光物質と、２９〜３３重量％の赤色蛍光物質と、２０〜２６重量％の緑色蛍光物質を含む。本実施例で、青色蛍光物質は（Ｓｒ、Ｃａ、Ｂａ、Ｍｇ）５（ＰＯ４）３Ｃｌ：Ｅｕ２＋（ＳＣＡ）を含み、赤色蛍光物質はＹ２Ｏ３：Ｅｕ３＋（ＹＯＸ）を含み、緑色蛍光物質は（Ｃｅ、Ｍｇ、Ｚｎ）Ａｌ１１Ｏ１９：Ｍｎ２＋（ＣＭＺ）を含む。
例えば、蛍光混合物をランプ本体４１３の内面にコーティングして蛍光層４１５を形成することができる。
【０１０１】
＜表示装置用緑色蛍光混合物＞
＜実施例１＞
蛍光ランプを製造するために、緑色蛍光混合物をランプ本体の内面上にコーティングして蛍光層を形成した。蛍光ランプは、図２に示した蛍光ランプ２１０と同一であるので重複する説明は省略する。
【０１０２】
緑色蛍光混合物はメイン緑色蛍光物質として７５重量％のＢＡＭ：Ｍｎ、第１補助緑色蛍光物質として１５重量％のＬＡＰ及び第２補助緑色蛍光物質として１０重量％のＣＭＺを混合して製造した。
本実施例で、粉末形態で混合した緑色蛍光混合物を接着力のある結着剤を用いてランプ本体２１５の内面にコーティングした。
【０１０３】
＜実施例２＞
本実施例で、メイン緑色蛍光物質及び第２補助緑色蛍光物質の割合を除いた残りの構成要素は実施例１と同一であるので重複する説明は省略する。
【０１０４】
緑色蛍光混合物はメイン緑色蛍光物質として６５重量％のＢＡＭ：Ｍｎ、第１補助緑色蛍光物質として１５重量％のＬＡＰ及び第２補助緑色蛍光物質として２０重量％のＣＭＺを混合して製造した。
【０１０５】
＜実施例３＞
本実施例で、メイン緑色蛍光物質及び第２補助緑色蛍光物質の割合を除いた残りの構成要素は実施例１と同一であるので重複する説明は省略する。
緑色蛍光混合物はメイン緑色蛍光物質として８０重量％のＢＡＭ：Ｍｎ、第１補助緑色蛍光物質として１０重量％のＬＡＰ及び第２補助緑色蛍光物質として１０重量％のＣＭＺを混合して製造した。
【０１０６】
＜比較例１＞
蛍光ランプを製造するために、緑色蛍光混合物をランプ本体の内面上にコーティングして蛍光層を形成した。蛍光ランプは図２に示した蛍光ランプ２１０と同一であるので重複する説明は省略する。
緑色蛍光混合物はメイン緑色蛍光物質として５５重量％のＢＡＭ：Ｍｎ、第１補助緑色蛍光物質として１５重量％のＬＡＰ及び第２補助緑色蛍光物質として３０重量％のＣＭＺを混合して製造した。
【０１０７】
＜比較例２＞
本実施例で、メイン緑色蛍光物質及び第２補助緑色蛍光物質の割合を除いた残りの構成要素は比較例１と同一であるので重複する説明は省略する。
緑色蛍光混合物はメイン緑色蛍光物質として４５重量％のＢＡＭ：Ｍｎ、第１補助緑色蛍光物質として１５重量％のＬＡＰ及び第２補助緑色蛍光物質として４０重量％のＣＭＺを混合して製造した。
【０１０８】
＜比較例３＞
蛍光ランプを製造するために、緑色蛍光混合物をランプ本体の内面上にコーティングして蛍光層を形成した。蛍光ランプは図２に示した蛍光ランプ２１０と同一であるので重複する説明は省略する。
緑色蛍光混合物は９０重量％のＢＡＭ：Ｍｎ及び１０重量％のＬＡＰを混合して製造した。
【０１０９】
＜比較例４＞
本比較例で、緑色蛍光混合物を除いた残りの構成要素は比較例３と同一であるので重複する説明は省略する。
緑色蛍光混合物は８５重量％のＢＡＭ：Ｍｎ及び１５重量％のＬＡＰを混合して製造した。
【０１１０】
＜比較例５＞
本比較例で、緑色蛍光混合物を除いた残りの構成要素は比較例３と同一であるので重複する説明は省略する。
緑色蛍光混合物は８０重量％のＢＡＭ：Ｍｎ及び２０重量％のＬＡＰを混合して製造した。
【０１１１】
＜比較例６＞
本比較例で、緑色蛍光混合物を除いた残りの構成要素は比較例３と同一であるので重複する説明は省略する。
緑色蛍光混合物は７０重量％のＢＡＭ：Ｍｎ及び３０重量％のＬＡＰを混合して製造した。
【０１１２】
＜比較例７＞
本比較例で、緑色蛍光混合物を除いた残りの構成要素は比較例３と同一であるので重複する説明は省略する。
緑色蛍光混合物は５０重量％のＢＡＭ：Ｍｎ及び５０重量％のＬＡＰを混合して製造した。
【０１１３】
＜実験例１＞
図６は、本発明の一実験例によって多様な緑色蛍光混合物を有する冷陰極線管蛍光ランプの輝度と色再現性との関係を示すグラフである。本実験例で、緑色蛍光混合物は実施例１及び実施例２と同一であるので重複する説明は省略する。
【０１１４】
図６を参照すると、緑色蛍光混合物はメイン緑色蛍光物質としてＢＡＭ：Ｍｎ、第１補助緑色蛍光物質としてＬＡＰ及び第２補助緑色蛍光物質としてＣＭＺを含んでいる。
【０１１５】
本実施例で、ＬＡの使用量を１５重量％で固定して、ＣＭＺの割合を調節した。赤色蛍光物質及び青色蛍光物質による赤色光及び青色光の色再現性が９８．１％である冷陰極線管蛍光ランプを用いた。
【０１１６】
図６で、緑色蛍光物質がＢＡＭ：Ｍｎのみを含む場合に比べて、ＬＡＰ１５重量％を含む場合に輝度は上昇したが色再現性は低下した。
緑色蛍光混合物が７５重量％のＢＡＭ：Ｍｎ、１５重量％のＬＡＰ及び１０重量％のＣＭＺを含む場合、色再現性は９８．１％であり、輝度は５４０ｎｉｔであった。
【０１１７】
緑色蛍光混合物が６５重量％のＢＡＭ：Ｍｎ、１５重量％のＬＡＰ及び２０重量％のＣＭＺを含む場合、色再現性は９９．２％であり、輝度は５２０ｎｉｔであった。
緑色蛍光混合物が５５重量％のＢＡＭ：Ｍｎ、１５重量％のＬＡＰ及び３０重量％のＣＭＺを含む場合、色再現性は１００．２％であり、輝度は４９０ｎｉｔであった。
【０１１８】
緑色蛍光混合物が４５重量％のＢＡＭ：Ｍｎ、１５重量％のＬＡＰ及び４０重量％のＣＭＺを含む場合、色再現性は１０１．８％であり、輝度は４６０ｎｉｔであった。
【０１１９】
本実施例で、赤色蛍光物質及び青色蛍光物質による赤色光及び青色光の色再現性が９８．１％であったので、緑色蛍光混合物による緑色光の色再現性は９８．１％以上であると色再現性が低下しなかった。
従って、色再現性が９８．１％以上を維持しかつ輝度が最大である割合は、ＢＡＭ：Ｍｎ７５重量％、ＬＡＰ１５重量％及びＣＭＺ１０重量％であった。
【０１２０】
ここで、赤色光及び青色光の色再現性が変更される場合、変更された赤色光及び青色光の色再現性に対応するようにＣＭＺの割合を調節することができる。例えば、ＣＭＺの割合が５〜１５重量％であってもよい。このとき、赤色光及び青色光の色再現性が１００％以上の場合、ＣＭＺの割合が３０重量％以上であってもよい。
【０１２１】
図７は、本発明の一実験例によって多様な緑色蛍光混合物を有する冷陰極線管蛍光ランプの赤色、緑色、及び青色光の色再現性を示すグラフである。図７で、青色蛍光物質はＳＣＡを含み、赤色蛍光物質はＹＯＸを含んでいる。
【０１２２】
図７を参照すると、緑色蛍光物質がＢＡＭ：Ｍｎのみを含む場合（ａ）、赤色光の色座標（ｕ’、ｖ’）は（０．４６９、０．５２４）であり、緑色光の色座標（ｕ’、ｖ’）は  （０．０７８、０．５６７）であり、青色光の色座標（ｕ’、ｖ’）は（０．１６３、０．１８１）であり、この場合（ａ）の相対輝度を１００％にし、ＣＩＥ１９７６表色系を基準に９８．１％の色再現性を示した。
【０１２３】
緑色蛍光混合物がＢＡＭ：Ｍｎ８５重量％及びＬＡＰ１５重量％を含む場合（ｂ）、赤色光の色座標（ｕ’、ｖ’）は（０．４５５、０．５２２）であり、緑色光の色座標（ｕ’、ｖ’）は（０．０９１、０．５６５）であり、青色光の色座標（ｕ’、ｖ’）は（０．１６８、０．１７９）であり、相対輝度は１１２％であり、ＣＩＥ１９７６表色系を基準に９０．９％の色再現性を示した。
【０１２４】
緑色蛍光混合物がＢＡＭ：Ｍｎ７５重量％、ＬＡＰ１５重量％及びＣＭＺ１０重量％を含む場合（ｃ）、赤色光の色座標（ｕ’、ｖ’）は（０．４６４、０．５２３）であり、緑色光の色座標（ｕ’、ｖ’）は（０．０９０、０．５６７）であり、青色光の色座標（ｕ’、ｖ’）は（０．１６９、０．１７０）であり、相対輝度は１０８％であり、ＣＩＥ１９７６表色系を基準に９７．４％の色再現性を示した。
【０１２５】
図８は、図７で緑色領域に対応する‘Ａ’部分を拡大したグラフである。
【０１２６】
図８を参照すると、緑色光の色再現性は緑色蛍光物質がＢＡＭ：Ｍｎのみを含む場合（ａ）に最も優秀であり、緑色蛍光混合物がＢＡＭ：Ｍｎ８５重量％及びＬＡＰ１５重量％を含む場合（ｂ）が最も不良であり、緑色蛍光混合物がＢＡＭ：Ｍｎ７５重量％、ＬＡＰ  １５重量％及びＣＭＺ１０重量％を含む場合（ｃ）、中間程度の色再現性を示した。緑色蛍光物質がＢＡＭ：Ｍｎのみを含む場合（ａ）に緑色光の色再現性が最も優秀であったが、この場合、輝度が低下する問題点がある。
【０１２７】
図９は、図７で青色領域に対応する‘Ｂ’部分を拡大したグラフである。
図９を参照すると、青色光の色再現性は緑色蛍光混合物がＢＡＭ：Ｍｎ７５重量％、ＬＡＰ１５重量％及びＣＭＺ１０重量％を含む場合（ｃ）に最も優秀であり、緑色蛍光物質がＢＡＭ：Ｍｎのみを含む場合（ａ）が最も不良であり、緑色蛍光混合物がＢＡＭ：Ｍｎ  ８５重量％及びＬＡＰ１５重量％を含む場合（ｂ）に中間程度の色再現性を示した。
【０１２８】
図１０は、図７で赤色領域に対応する‘Ｃ’部分を拡大したグラフである。
図１０を参照すると、赤色光の色再現性は緑色蛍光物質がＢＡＭ：Ｍｎのみを含む場合（ａ）に最も優秀であり、緑色蛍光混合物がＢＡＭ：Ｍｎ８５重量％及びＬＡＰ１５重量％を含む場合（ｂ）が最も不良であり、緑色蛍光混合物がＢＡＭ：Ｍｎ７５重量％、ＬＡＰ１５重量％及びＣＭＺ１０重量％を含む場合（ｃ）中間程度の色再現性を示した。
【０１２９】
図７〜図１０を参照すると、緑色蛍光混合物がＢＡＭ：Ｍｎ７５重量％、ＬＡＰ１５重量％及びＣＭＺ１０重量％を含む場合（ｃ）、緑色蛍光物質がＢＡＭ：Ｍｎのみを含む場合（ａ）に比べて同等な水準の色再現性を示したが、輝度面で８％向上した。また、緑色蛍光混合物がＢＡＭ：Ｍｎ７５重量％、ＬＡＰ１５重量％及びＣＭＺ１０重量％を含む場合（ｃ）、緑色蛍光混合物がＢＡＭ：Ｍｎ８５重量％及びＬＡＰ１５重量％を含む場合（ｂ）に比べて同等な水準の輝度を示したが、色再現性が６．３％向上した。
【０１３０】
＜実験例２＞
図１１は、本発明の一実験例によって多様な緑色蛍光混合物を有する冷陰極線管蛍光ランプで生成された光の強度と波長との関係を示すグラフである。本実験例で、緑色蛍光混合物は実施例１及び実施例３と同一であるので、重複する説明は省略する。
【０１３１】
図１１を参照すると、緑色蛍光混合物はメイン緑色蛍光物質としてＢＡＭ：Ｍｎ、第１補助緑色蛍光物質としてＬＡＰ及び第２補助緑色蛍光物質としてＣＭＺを含んでいる。本実施例で、ＣＭＺの使用量を１０重量％に固定し、ＬＡＰの割合を調節した。
【０１３２】
緑色蛍光混合物が８０重量％のＢＡＭ：Ｍｎ、１０重量％のＬＡＰ、及び１０重量％のＣＭＺを含む場合（ｄ）、５４５ｎｍの波長において一番目のピーク（Ｐｅａｋ、ｄ１）として５０７０５ａ．ｕ．の強度を示し、５１６ｎｍの波長において二番目のピーク（ｄ２）として３８４５５ａ．ｕ．の強度を示し、５７９ｎｍの波長において三番目のピーク（ｄ３）として９０６４ａ．ｕ．の強度を示した。一番目のピーク（ｄ１）の強度と、二番目のピーク（ｄ２）の強度と、三番目のピーク（ｄ３）の強度との割合は１：０．７６：０．１８であった。このとき、二番目のピーク（ｄ２）の強度を基準とする場合、一番目のピーク（ｄ１）の強度と、二番目のピーク（ｄ２）の強度と、三番目のピーク（ｄ３）の強度との割合は１．３２：１：０．２５であった。
【０１３３】
緑色蛍光混合物が７５重量％のＢＡＭ：Ｍｎ、１０重量％のＬＡＰ及び１５重量％のＣＭＺを含む場合（ｅ）、５４５ｎｍの波長において一番目のピーク（Ｐｅａｋ、ｅ１）として５５６４１ａ．ｕ．の強度を示し、５１６ｎｍの波長において二番目のピーク（ｅ２）として３６４００ａ．ｕ．の強度を示し、５７９ｎｍの波長において三番目のピーク（ｅ３）として９３３９ａ．ｕ．の強度を示した。一番目のピーク（ｅ１）の強度と、二番目のピーク（ｅ２）の強度と、及び三番目のピーク（ｅ３）の強度との割合は１：０．６５：０．１７であった。このとき、二番目のピーク（ｅ２）の強度を基準にする場合、一番目のピーク（ｅ１）の強度と、二番目のピーク（ｅ２）の強度と、三番目のピーク（ｅ３）の強度との割合は１．５３：１：０．２６であった。
【０１３４】
一番目のピーク（ｄ１、ｅ１）の強度はＬＡＰの使用量が増加するほど大きくなり、二番目のピーク（ｄ２、ｅ２）の強度はＢＡＭ：Ｍｎの使用量が増加するほど大きくなった。よって、三番目のピーク（ｄ３、ｅ３）はＣＭＺに対応する。
【０１３５】
本実施例で、一番目のピーク（ｄ１、ｅ１）の強度、二番目のピーク（ｄ２、ｅ２）の強度、及び三番目のピーク（ｄ３、ｅ３）の強度がそれぞれＬＡＰ、ＢＡＭ：Ｍｎ、及びＣＭＺの使用量に比例すると仮定する。ＣＭＺの使用量が１０重量％の状態で、ＬＡＰの使用量が１０重量％〜２０重量％の場合、一番目のピークの強度と二番目のピークの強度との割合は１．３２：１〜１．７１：１の範囲を有する。また、ＢＡＭ：Ｍｎの使用量は７０重量％〜８０重量％の範囲を有するので、二番目のピークの強度と三番目のピークの強度との割合は１：０．２５〜１：０．２７の範囲を有する。
本実施例で、ＣＭＺはＬＡＰによって緑色光の色再現性が低下することを防止する。
【０１３６】
＜比較実験例１＞
図１２は、本発明の第１比較実験例によって多様な緑色蛍光混合物を有する冷陰極線管蛍光ランプの波長と光の強さとの関係を示すグラフである。本比較実験例で、緑色蛍光混合物は第３比較例〜第７比較例と同一であるので重複する説明は省略する。
【０１３７】
図１２を参照すると、緑色蛍光混合物が９０重量％のＢＡＭ：Ｍｎ及び１０重量％のＬＡＰを含む場合（ａ）、５１５ｎｍの波長において２．０８ａ．ｕ．の最大ピークを示し、５４５ｎｍの波長において１．４０ａ．ｕ．の二番目のピークを示した。
【０１３８】
緑色蛍光混合物が７０重量％のＢＡＭ：Ｍｎ及び３０重量％のＬＡＰを含む場合（ｂ）、５４５ｎｍの波長において２．１０ａ．ｕ．の最大ピークを示し、５１５ｎｍの波長において１．６０ａ．ｕ．の二番目のピークを示した。
【０１３９】
緑色蛍光混合物が５０重量％のＢＡＭ：Ｍｎ及び５０重量％のＬＡＰを含む場合（ｃ）、５４５ｎｍの波長において２．８ａ．ｕ．の最大ピークを示し、５１５ｎｍの波長において１．１２ａ．ｕ．の二番目のピークを示した。
【０１４０】
ＢＡＭ：ＭｎにＬＡＰを添加する場合、緑色光の最大ピークが減少してバンドが広くなり、輝度の増加する効果が発生した。しかし、ＬＡＰを５０重量％混ぜた場合、緑色光の波長が５４５ｎｍに集中してバンドが細くなりかつ色再現性が低下した。
【０１４１】
図１３は、本発明の第１比較実験例によって多様な緑色蛍光混合物を有する冷陰極線管蛍光ランプの輝度と色再現性との関係を示すグラフである。
【０１４２】
図１３を参照すると、ＢＡＭ：Ｍｎの割合の高いほど輝度は減少し、色再現性は増加した。一方、ＬＡＰの割合が高いほど色再現性は減少して輝度は増加した。ＬＡＰの割合が１０重量％〜２０重量％の場合、緑色光の輝度と色再現性とが最適化した。
【０１４３】
図１４は、本発明の第１比較実験例によって二種類の緑色蛍光物質を含む場合、赤色、緑色、及び青色光の色再現性を示すグラフであり、図１５は、図１４で緑色領域に対応する‘Ａ１’部分を拡大したグラフであり、図１６は、図１４で青色領域に対応する‘Ｂ１’部分を拡大したグラフである。
【０１４４】
図１４〜１６を参照すると、緑色蛍光混合物内のＬＡＰの割合が１０重量％の場合（ｂ１）及び２０重量％の場合（ｃ１）、緑色蛍光物質としてＢＡＭ：Ｍｎのみを用いた場合（ａ１）に比べて、緑色の色再現性は減少するが青色の色再現性は増加した。
【０１４５】
図１７は、本発明の第１比較実験例によって緑色蛍光物質が青色光の色再現性に及ぶ影響を示すグラフである。
図１７を参照すると、青色光を生成する青色蛍光物質としてＳＣＡを用いる場合、青色光の波長が４４８ｎｍのピークを中心に緩慢なバンド形状を示した。
【０１４６】
緑色光を生成する緑色蛍光物質としてＢＡＭ：Ｍｎを用いる場合、緑色光の波長は５１５ｎｍのピークを中心に緩慢なバンド形状を示し、青色光のバンドと重なる部分が少ない。
【０１４７】
緑色光を生成する緑色蛍光物質としてＬＡＰを用いる場合、緑色光の波長は５４５ｎｍの最大ピーク、５７６ｎｍの二番目のピーク、４９０ｎｍの三番目のピークなどの複数のピークを示した。ＬＡＰによって生成された緑色光の４９０ｎｍのピークはＳＣＡによって生成された青色光のバンドと重なって青色光に複数のピークを有した。
よって、緑色蛍光物質でＬＡＰを用いる場合、青色光の色再現性が低下した。
【０１４８】
＜比較実験例２＞
図１８は、本発明の他の比較実験例による多様な蛍光物質を有する冷陰極線管蛍光ランプの相対輝度と色再現性との関係を示すグラフである。本比較実験例で、蛍光層は緑色蛍光混合物の代りに単一種類の緑色蛍光物質のみを含む。
【０１４９】
本比較実験例の冷陰極線管蛍光ランプにおいて、緑色蛍光物質を除いた残りの構成要素は、図２に示した冷陰極線管蛍光ランプと同一であるので重複する説明は省略する。
【０１５０】
表４は、図１８に示した冷陰極線管蛍光ランプに用いられた赤色、緑色、及び青色蛍光物質を示す。
【０１５１】
【表４】
2009161731.tif 000006
【０１５２】
図１８及び表４を参照すると、単一種類の緑色蛍光物質のみを含む場合、輝度が優秀であると色再現性が低下し、色再現性が優秀であると輝度が低下した。
【０１５３】
図１９は、色再現性の優秀な光と色再現性の不良な光の波長と光の強さと（Ｉｎｔｅｎｓｉｔｙ）を示すグラフである。
【０１５４】
図１９を参照すると、色再現性の優秀な光（ａ）は広いバンド（Ｂｒｏａｄ  Ｂａｎｄ）、一つのピーク（Ｐｅａｋ）及び広い半値幅（ｈａｌｆ  ｗｉｄｔｈ：ＦＷＨＭ）を有する。バンドは、スペクトラム線の幅を示し、半値幅はスペクトラム線の半分の高さで測定した帯域幅である。一方、色再現性の不良な光（ｂ）は狭いバンド及び複数のピークを有する。
【０１５５】
表５は、単一種類の緑色蛍光物質のみを含む場合、ＣＩＥ１９７６表色系における色再現性を示す。
【０１５６】
【表５】
2009161731.tif 000007
【０１５７】
図２０は、本発明の第２比較実験例によって単一種類の緑色蛍光物質のみを含む場合、赤色、緑色、及び青色光の色再現性を示すグラフである。図２０で、表５の各ランプ番号に対応する色座標（ｕ’、ｖ’）をＣＩＥ１９７６表色系に示した。
【０１５８】
表５及び図２０を参照すると、低色再現性ランプ２１として、赤色、緑色、及び青色蛍光物質にそれぞれＹＯＸ、ＬＡＰ及びＢＡＭを用いた場合の輝度を１００％とする場合、ＣＩＥ１９７６表色系を基準に、赤色、緑色、及び青色の色座標（ｕ’、ｖ’）を示したグラフ（ａ）の色再現性は７２％であった。
【０１５９】
高色再現性ランプ２２として、赤色、緑色、及び青色蛍光物質として、それぞれＹＯＸ、ＬＡＰ、及びＳＣＡを用いた場合、輝度は８５％であり、ＣＩＥ１９７６表色系を基準に、赤色、緑色、及び青色の色座標（ｕ’、ｖ’）を示したグラフ（ｂ）の色再現性は９２％であった。
【０１６０】
赤色、緑色、及び青色蛍光物質にそれぞれＹＯＸ、ＬＡＰ及びＳＣＡを用いた場合、色再現性は２０％上昇したが輝度が１５％減少した。また、図２０で、青色の色座標（Ｂ１、Ｂ２）が低色再現性ランプ２１の青色の色座標（Ｂ１）に比べて高色再現性ランプ２２の青色の色座標（Ｂ２）の位置が高くなり、青色の場合、色再現性が低下した。
【０１６１】
＜表示装置用蛍光混合物＞
＜実施例１＞
蛍光ランプを製造するために、蛍光混合物をランプ本体の内面上にコーティングして蛍光層を形成した。蛍光ランプは図５に示した蛍光ランプ４１０と同一であるので重複する説明は省略する。
【０１６２】
蛍光混合物は、青色蛍光物質として４７重量％のＳＣＡ、赤色蛍光物質として３１重量％のＹＯＸ、及び緑色蛍光物質として２２重量％のＣＭＺを混合して製造した。
本実施例で、粉末形態で混合した蛍光混合物を接着力のある結着剤を用いてランプ本体（図２の２１５）の内面にコーティングした。
【０１６３】
＜実施例２＞
蛍光混合物を製造するために、４８重量％のＳＣＡ、２９重量％のＹＯＸ、及び２２重量％のＣＭＺを混合した。
【０１６４】
＜実施例３＞
蛍光混合物を製造するために、４５重量％のＳＣＡ、２９重量％のＹＯＸ、及び２６重量％のＣＭＺを混合した。
【０１６５】
＜比較例＞
蛍光ランプを製造するために、蛍光混合物をランプ本体の内面上にコーティングして蛍光層を形成した。蛍光ランプは、図２に示した蛍光ランプ２１０と同一であるので、重複する説明は省略する。
【０１６６】
蛍光混合物は、青色蛍光物質として４７．５ｇのＳＣＡ、赤色蛍光物質として３１．２ｇのＹＯＸ、及び緑色蛍光物質として２１．３ｇのＢａＭｇＡｌ１０Ｏ１７：Ｅｕ２＋、Ｍｎ２＋（ＢＡＭ：Ｍｎ）を混合して製造した。
【０１６７】
＜発光特性実験＞
図２１は、本発明の一実施例による蛍光混合物に適用する各蛍光物質の発光特性を示すグラフである。
図２１を参照すると、内面にＳＣＡがコーティングされた蛍光ランプによって生成された光（ａ）は４４５ｎｍにおいて最大ピークを有し、青色波長領域内に緩慢に分布されるスペクトラムを示した。
【０１６８】
内面にＹＯＸがコーティングされた蛍光ランプによって生成された光（ｂ）は、６１２ｎｍにおいて最大ピークを有し、最大ピークに集中されるスペクトラムを示し、赤色波長領域内に不規則に分布される複数のピークを示した。
内面にＣＭＺのコーティングされた蛍光ランプによって生成された光（ｃ）は５１７ｎｍで最大ピークを有し、緑波長領域内に緩慢に分布されるスペクトラムを示した。
【０１６９】
蛍光ランプの放電空間内に注入された水銀ガスによって生成された光（ｈ）は赤色光領域である６１０ｎｍにおいて最大ピークを有し、青色光領域である４３６ｎｍにおいて二番目のピークを有し、緑色光領域である５４６ｎｍで三番目のピークを有するスペクトラムを示した。
【０１７０】
図２２は、図２１に示した蛍光物質を混合して生成された蛍光混合物の発光特性を示すグラフである。図２２で、蛍光混合物は４７．９ｇのＳＣＡ、３１．２ｇのＹＯＸ、及び２２．４ｇのＣＭＺを混合して形成され、結着剤を用いてランプ本体の内面上にコーティングした。
【０１７１】
図２２を参照すると、蛍光混合物によって生成された光のスペクトラムは４３６ｎｍの波長において１５２３８２ａ．ｕ．の強度のピーク（ｐｅａｋ）を示し、４４５ｎｍの波長において１０２０１５ａ．ｕ．の強度を示し、５１７ｎｍの波長において４６５８８ａ．ｕ．の強度のピークを示し、５４６ｎｍの波長において５４８２８ａ．ｕ．の強度のピークを示し、６１２ｎｍの波長において１５８６００ａ．ｕ．の強度のピークを示した。
【０１７２】
このスペクトラムにおいて、４３６ｎｍの波長及び４４５ｎｍの波長は青色光の範囲に属し、５１７ｎｍの波長及び５４６ｎｍの波長は緑色光の範囲に属し、６１２ｎｍの波長は赤色光の範囲に属した。
【０１７３】
スペクトラムおいて、４４５ｎｍの波長はＳＣＡによって生成された光（図２１のａ）の成分を示し、５１７ｎｍの波長はＣＭＺによって生成された光（図２１のｃ）の成分を示し、６１２ｎｍの波長はＹＯＸによって生成された光（図２１のｂ）の成分を示し、４３６ｎｍの波長及び５４６ｎｍの波長は水銀ガスによって生成された光（図２１のｈ）の成分を示した。
【０１７４】
４４５ｎｍの波長における強度と、５１７ｎｍの波長における強度と、６１２ｎｍの波長における強度との割合は１：０．４６：１．５５であった。他の実施例として、４４５ｎｍの波長における強度と５１７ｎｍの波長における強度との割合が１：０．４〜１：０．５の範囲を有し、４４５ｎｍの波長における強度と６１２ｎｍの波長における強度との割合が１：１．５０〜１：１．６０の範囲を有することもできる。
【０１７５】
図２３は、図２２に示したスペクトラムを有する光を、青色カラーフィルタを通過させて生成された青色光の発光特性を示すグラフである。
図２３を参照すると、青色カラーフィルタを通過した光のスペクトラムにおいて、４３６ｎｍの波長は１０７２６１ａ．ｕ．の強度を示し、４４５ｎｍの波長は７７８１１ａ．ｕ．の強度を示した。追加的に、緑色光に隣接する波長である５１３ｎｍにおいて１０１８７ａ．ｕ．のピークを示した。本実施例で、青色カラーフィルタを通過した光のスペクトラムにおいて、４４５ｎｍの波長における強度と５１３ｎｍの波長における強度とは１：０．１３１の割合を有する。他の実施例として、青色カラーフィルタを通過した光の４４５ｎｍの波長における強度と５１３ｎｍの波長における強度とが１：０．１３〜１：０．１４の割合を有することもできる。
【０１７６】
図２４は、図２２に示したスペクトラムを有する光を、緑色カラーフィルタを通過させて生成された緑色光の発光特性を示すグラフである。
図２４を参照すると、緑色カラーフィルタを通過した光のスペクトラムにおいて、５１７ｎｍの波長は３８８８１０ａ．ｕ．の強度を示し、５４６ｎｍの波長は４４８６５ａ．ｕ．の強度を示した。
【０１７７】
図２５は、図２２に示したスペクトラムを有する光を、赤色カラーフィルタを通過させて生成された赤色光の発光特性を示すグラフである。
図２５を参照すると、赤色カラーフィルタを通過した光のスペクトラムにおいて、６１２ｎｍの波長は１３７２１２ａ．ｕ．の強度を示した。
【０１７８】
表６は、本発明の一実施例による蛍光混合物によって生成された光の色座標を示す。表６で、ＳＣＡ、ＹＯＸ、及びＣＭＺを含む実施例１の蛍光混合物と、ＳＣＡ、ＹＯＸ、及びＢＡＭ：Ｍｎを含む比較例の蛍光混合物が用いられた。
【０１７９】
【表６】
2009161731.tif 000008
【０１８０】
図２６は、図２２に示したスペクトラムを有する光及び本発明の比較例による光をＣＩＥ１９３１表色系に示したグラフである。
【０１８１】
図２６及び表６を参照すると、ＳＣＡ、ＹＯＸ、及びＣＭＺを含む蛍光混合物によって生成される赤色光、青色光及び緑色光の色再現性（ａ）とＳＣＡ、ＹＯＸ、及びＢＡＭ：Ｍｎを含む蛍光混合物によって生成される赤色光、青色光及び緑色光の色再現性（ｂ）は類似であった。
【０１８２】
緑色蛍光物質としてＣＭＺを用いる場合（ａ）、赤色光、青色光及び緑色光の色座標はＣＩＥ１９３１色系（ｃ）を基準にそれぞれ（０．６４９４、０．３２６７）、（０．１５０１、０．０６５０）及び（０．２３１１、０．６７７３）であった。他の実施例として、赤色光の色座標はＣＩＥ１９３１表色系（ｃ）を基準に（０．６４、０．３２）〜（０．６５、０．３３）であってもよく、青色光の色座標はＣＩＥ１９３１表色系（ｃ）を基準に（０．１５、０．０６）〜（０．１６、０．０７）であってもよく、緑色光の色座標はＣＩＥ１９３１表色系（ｃ）を基準に（０．２３、０．６７）〜（０．２４、０．６８）であっても良い。
【０１８３】
表７は、表６に示した蛍光混合物の輝度、色再現性及び白色の色座標を示す。表７の輝度は比較例による光を基準にし、白色の色座標は蛍光混合物を用いて生成された赤色光、緑色光、及び青色光を混合して生成された白色光の色座標である。
【０１８４】
【表７】
2009161731.tif 000009
【０１８５】
表７を参照すると、白色光の色座標はＳＣＡ、ＹＯＸ及びＣＭＺを含む蛍光混合において（０．２９４９、０．２９２４）であった。緑色蛍光物質としてＣＭＺを用いる場合、緑色蛍光物質としてＢＡＭ：Ｍｎを用いる場合に比べ、輝度は小幅減少するが色再現性及び白色の色座標は類似であった。他の実施例として、緑色蛍光物質としてＣＭＺを用いる場合、白色光の色座標は（０．２９、０．２９）〜（０．３０、０．３０）であってもよい。
【０１８６】
以上、本発明を実施例によって詳細に説明したが、本発明はこれに限定されず、本発明が属する技術分野において通常の知識を有するものであれば本発明の思想と精神を離脱することなく、本発明を修正又は変更できる。
【図面の簡単な説明】
【０１８７】
【図１】本発明の一実施例による表示装置を示す分解斜視図である。
【図２】図１に示した冷陰極線管蛍光ランプ（Ｃｏｌｄ  Ｃａｔｈｏｄｅ  Ｆｌｕｏｒｅｓｃｅｎｔ  Ｌａｍｐ：ＣＣＦＬ）を示す断面図である。
【図３】本発明の他の実施例による表示装置を示す分解斜視図である。
【図４】図３に示した外部電極蛍光ランプを示す断面図である。
【図５】本発明の他の実施例による冷陰極線管蛍光ランプを示す断面図である。
【図６】本発明の一実験例によって多様な緑色蛍光混合物を有する冷陰極線管蛍光ランプの輝度と色再現性との関係を示すグラフである。
【図７】本発明の一実験例によって多様な緑色蛍光混合物を有する冷陰極線管蛍光ランプの赤色、緑色、及び青色光の色再現性を示すグラフである。
【図８】本発明の一実験例によって多様な緑色蛍光混合物を有する冷陰極線管蛍光ランプの赤色、緑色、及び青色光の色再現性（‘Ａ’部分を拡大）を示すグラフである。
【図９】本発明の一実験例によって多様な緑色蛍光混合物を有する冷陰極線管蛍光ランプの赤色、緑色、及び青色光の色再現性（‘Ｂ’部分を拡大）を示すグラフである。
【図１０】本発明の一実験例によって多様な緑色蛍光混合物を有する冷陰極線管蛍光ランプの赤色、緑色、及び青色光の色再現性（‘Ｃ’部分を拡大）を示すグラフである。
【図１１】本発明の一実験例によって多様な緑色蛍光混合物を有する冷陰極線管蛍光ランプで生成された光の強度と波長との関係を示すグラフである。
【図１２】本発明の第１比較実験例によって多様な緑色蛍光混合物を有する冷陰極線管蛍光ランプの波長と光の強さとの関係を示すグラフである。
【図１３】本発明の第１比較実験例によって多様な緑色蛍光混合物を有する冷陰極線管蛍光ランプの輝度と色再現性との関係を示すグラフである。
【図１４】本発明の第１比較実験例によって二種類の緑色蛍光物質を含む場合、赤色、緑色、及び青色光の色再現性を示すグラフである。
【図１５】本発明の第１比較実験例によって二種類の緑色蛍光物質を含む場合、赤色、緑色、及び青色光の色再現性（‘Ａ’部分を拡大）を示すグラフである。
【図１６】本発明の第１比較実験例によって二種類の緑色蛍光物質を含む場合、赤色、緑色、及び青色光の色再現性（‘Ｂ’部分を拡大）を示すグラフである。
【図１７】本発明の第１比較実験例によって緑色蛍光物質が青色光の色再現性に及ぶ影響を示すグラフである。
【図１８】本発明の他の比較実験例による多様な蛍光物質を有する冷陰極線管蛍光ランプの相対輝度と色再現性との関係を示すグラフである。
【図１９】色再現性の優秀な光と色再現性の不良な光の波長と光の強さ（Ｉｎｔｅｎｓｉｔｙ）を示すグラフである。
【図２０】本発明の第２比較実験例によって単一種類の緑色蛍光物質のみを含む場合、赤色、緑色、及び青色光の色再現性を示すグラフである。
【図２１】本発明の一実施例による蛍光混合物に適用する各蛍光物質の発光特性を示すグラフである。
【図２２】図２１に示した蛍光物質を混合して生成された蛍光混合物の発光特性を示すグラフである。
【図２３】図２２に示したスペクトラムを有する光を、青色カラーフィルタを通過させて生成された青色光の発光特性を示すグラフである。
【図２４】図２２に示したスペクトラムを有する光を、緑色カラーフィルタを通過させて生成された緑色光の発光特性を示すグラフである。
【図２５】図２２に示したスペクトラムを有する光を、赤色カラーフィルタを通過させて生成された赤色光の発光特性を示すグラフである。
【図２６】図２２に示したスペクトラムを有する光及び本発明の比較例による光をＣＩＥ１９３１表色系に示したグラフである。
【符号の説明】
【０１８８】
１００    収納容器
１１０    底板
１２０    側壁
１５０    トップシャーシ
２００    光源モジュール
２１０、４１０    冷陰極線管蛍光ランプ
２１１、４１１、７１１    放電電極
２１２、４１２、７１２    放電空間
２１３、４１３、７１３    ランプ本体
２１５、４１５、７１５    蛍光層
２１７、４１７、７１７    保護層
２２０    ランプカバー
２３０    ランプワイヤ
３００    導光板
３１０    拡散板
３２０    光学シート
３５０    光学部材
４００    反射板
４５０    サイドモールド
５００    モールドフレーム
５１０    段差部
５２０    側壁
６００    液晶表示パネル
６１０    アレイ基板
６２０    対向基板
６３０    液晶層
６４０    統合印刷回路基板
６５０    可撓性回路基板
７１０    外部電極蛍光ランプ
８００、８５０    バックライトアセンブリ
【図１】
2009161731.tif 000010
【図２】
2009161731.tif 000011
【図３】
2009161731.tif 000012
【図４】
2009161731.tif 000013
【図５】
2009161731.tif 000014
【図６】
2009161731.tif 000015
【図７】
2009161731.tif 000016
【図８】
2009161731.tif 000017
【図９】
2009161731.tif 000018
【図１０】
2009161731.tif 000019
【図１１】
2009161731.tif 000020
【図１２】
2009161731.tif 000021
【図１３】
2009161731.tif 000022
【図１４】
2009161731.tif 000023
【図１５】
2009161731.tif 000024
【図１６】
2009161731.tif 000025
【図１７】
2009161731.tif 000026
【図１８】
2009161731.tif 000027
【図１９】
2009161731.tif 000028
【図２０】
2009161731.tif 000029
【図２１】
2009161731.tif 000030
【図２２】
2009161731.tif 000031
【図２３】
2009161731.tif 000032
【図２４】
2009161731.tif 000033
【図２５】
2009161731.tif 000034
【図２６】
2009161731.tif 000035